(57)【要約】【課題】インクの吸収性、発色性に優れ、ホウ酸またはホウ酸塩を用いずとも表面亀裂が少なく顔料インク適性に優れ、高い表面光沢を兼ね備えたインクジェット記録材料を提供すること。【解決手段】支持体の少なくとも片面に、支持体上に直接塗設したインク受理層Ａ、インク受理層Ａ上に直接塗設したインク受理層Ｂ、最表層であるインク受理層Ｃの少なくとも３層のインク受理層を設けたインクジェット記録材料において、全てのインク受理層にホウ酸またはホウ酸塩を含有せず、インク受理層Ｂ中の無機粒子の平均二次粒子径が１５０ｎｍ〜１μｍ、インク受理層Ｂの塗工量が１〜３ｇ／ｍ２、インク受理層Ｂとインク受理層Ａ中の無機粒子の平均二次粒子径比が０．０５〜０．１５、インク受理層Ｃ中の無機粒子の平均二次粒子径が５００ｎｍ以下であることを特徴とするインクジェット記録材料。【選択図】  なし【特許請求の範囲】
【請求項１】
吸水性支持体の少なくとも片面に、支持体上に直接塗設した無機粒子及び親水性バインダーを含有するインク受理層Ａ、インク受理層Ａ上に直接塗設した無機粒子を含有するインク受理層Ｂ、最表層である無機粒子及び親水性バインダーを含有するインク受理層Ｃの少なくとも３層のインク受理層を設けたインクジェット記録材料において、全てのインク受理層にホウ酸またはホウ酸塩を含有せず、インク受理層Ｂに含有する無機粒子の平均二次粒子径が１５０ｎｍ〜１μｍであり、インク受理層Ｂの乾燥塗工量が１〜３ｇ／ｍ２であり、インク受理層Ｂとインク受理層Ａに含有する無機粒子の平均二次粒子径の比が０．０５〜０．１５であり、インク受理層Ｃに含有する無機粒子の平均二次粒子径が５００ｎｍ以下であることを特徴とするインクジェット記録材料。
【請求項２】
該インク受理層Ｂが、含有する無機粒子がアルミナ水和物または合成非晶質シリカであり、該無機粒子に対して１〜１０質量％の親水性バインダーを含有する請求項１記載のインクジェット記録材料。
【請求項３】
該インク受理層Ｂまたはインク受理層Ｃの少なくとも１層が塩基性ポリ水酸化アルミニウムを含有する請求項１または２記載のインクジェット記録材料。
【請求項４】
該インク受理層Ｃ表面のＪＩＳ−Ｚ８７４１による７５度鏡面光沢が４０％以上である請求項１〜３のいずれか１項記載のインクジェット記録材料。
【発明の詳細な説明】
【技術分野】
【０００１】
本発明は、インクジェット記録材料に関し、さらに詳しくは、インクの吸収性、発色性に優れ、ホウ酸またはホウ酸塩を用いなくとも亀裂が非常に少ない表面を形成できることで顔料インク適性に優れ、高い表面光沢を兼ね備えたインクジェット記録材料に関するものである。
【背景技術】
【０００２】
近年、インクジェットプリンターやプロッターの目ざましい進歩により、フルカラーでしかも高精細な画像が容易に得られるようになってきた。
【０００３】
インクジェット記録方式は、種々の作動原理によりインクの微小液滴を飛翔させて紙等の記録材料に付着させ、画像・文字等の記録を行うものである。インクジェットプリンターやプロッターはコンピューターにより作成した文字や各種図形等の画像情報のハードコピー作成装置として、種々の用途において近年急速に普及している。特に多色インクジェット方式により形成されるカラー画像は製版方式による多色印刷やカラー写真方式による印画に比較しても遜色のない記録を得ることが可能であり、更に作成部数が少ない用途に於いては、印刷技術や写真技術よりも安価で済むことから広く応用されつつある。
【０００４】
さらに、用途の多様化に伴い、大判のポスターやＰＯＰアート、製図用途に使用されることが多くなってきている。これら用途ではインクジェットの高鮮鋭性を活かせ、色彩性も優れていることから、良好な画像を得ることが可能であり、宣伝効果が大きいものとなる。これらへの適用はパーソナルコンピュータレベルで、鮮鋭性や色彩性といった画像再現性や色再現性に優れた画像を簡単に得ることが可能であるためであり、インクジェット記録材料を多用する理由ともなっている。
【０００５】
これらインクジェット記録装置の高性能化や用途の多様化により、インクジェット記録に対するニーズは高まっており、その結果記録装置或いは用紙に求められる特性も要求もかなり高度になってきている。例えば、大判ポスターやＰＯＰアート、また写真画像を出力する用途の場合、その用途が屋内外の展示や個人の記録保存といったものであるため、従来以上に画像の耐候性、画像保存性が求められるようになっている。このような要望に対し、インク及び用紙の改良が進んでおり、従来よりかなり良好な保存性が得られるようになってきている。しかしながら、特に耐光性に関しては未だ銀塩写真のレベルには到達しておらず、要求が満たされていないのが現状である。
【０００６】
このような要求を満たすために、最近では顔料タイプのインクが使用されるようになってきている。顔料インクは光劣化も少なく、水によって再溶解しないため、染料タイプのインクよりも耐候性、画像保存性が向上することが知られている。しかし、顔料インクに用いられる色材顔料は染料と異なり溶媒に不溶である。よって色材顔料を安定に分散させる必要があり、顔料インク中の色材顔料の比率を容易に上げられない。また、染料タイプのインクのように着色効率が高くなく、鮮明な発色を得にくい。よって画像形成に使用されるインク量は染料インクに比べて多くなる傾向にある。特にインク量の多い重色部間では境界滲み（ブリーディング）が発生しやすい。
【０００７】
顔料インクの着色効率、すなわち発色性を向上させる方法として、色材顔料の分散粒子径を小さくする方法が考えられる（例えば、特許文献１参照）。顔料インクの平均分散粒子径を微粒化する検討は以前からなされており（例えば、非特許文献１、２、３参照）、発色性の向上には非常に有効な手段である。しかし、平均分散粒子径を小さくすることで顔料インクの特徴である耐光性が低下する。また、色材顔料粒子の微粒化により粒子の表面エネルギーが増大し、分散安定性が損なわれる。色材顔料粒子自体が微粒化され、且つ分散安定性を確保するために過剰な分散剤が添加されると、顔料インクのインクジェット記録用紙への浸透性が高くなり、色材顔料のインクジェット記録用紙表面近傍での存在率が低下することから、発色性が低下する場合がある。
【０００８】
特に、近年のインクジェット技術進展に伴い、インクジェット記録が銀塩写真方式の代替として使用されるようなってきたことを受け多用されるようになってきた光沢が付与されたインクジェット記録用紙の場合、その表面に亀裂を有していることがあるため、顔料インクが下方に浸透してしまい、良好な発色性を得ることが困難であった。
【０００９】
このような要求に対し、ホウ酸またはホウ酸塩からなる群より選ばれた一種以上及び紙表面処理剤により表面処理した基材の処理表面上に、ベーマイト及びポリビニルアルコールを含有する多孔質インク吸収層を有するインクジェット記録材料が提案されている（例えば、特許文献２参照）。このように親水性バインダーの架橋反応を利用し、塗工層の乾燥時の収縮を抑制することで表面亀裂のない塗工層が得られるため、顔料インクの塗工層への浸透が抑制され、高い発色性を得ることが可能となる。
【００１０】
しかしながら該手法では、架橋による塗工層の脆化により、折り曲げなど応力がかかった場合に塗工層の割れを容易に生じたり、親水性バインダーと架橋剤の反応性が高く、塗被液の粘度が著しく上昇し、塗布欠陥発生を助長したり、架橋剤が環境に影響を及ぼす物質である場合が多いなどの問題があるため、これらを満たした上で顔料インクの発色性を向上させることは非常に困難であった。
【特許文献１】特開２００３−５５９５１号公報（第４頁）
【特許文献２】特開平１１−２９１６２１号公報
【非特許文献１】色材講演会資料「インクジェット用色材の現状と最近の研究動向」、色材協会、２０００年１０月、２３〜３４頁
【非特許文献２】IS＆T’s NIP13、D. E. Burner、１９９７年、第６６７〜６６９頁
【非特許文献３】色材，１９９８年、Ｖｏｌ７、[７]、第４５８〜４６４頁
【発明の開示】
【発明が解決しようとする課題】
【００１１】
本発明の課題は、インクの吸収性、発色性に優れ、ホウ酸またはホウ酸塩類を用いなくとも亀裂が非常に少ない表面を形成できることで顔料インク適性に優れ、高い表面光沢を兼ね備えたインクジェット記録材料を提供することにある。
【課題を解決するための手段】
【００１２】
上記目的を達成するために鋭意研究を重ねた結果、吸水性支持体の少なくとも片面に、支持体上に直接塗設した無機粒子及び親水性バインダーを含有するインク受理層Ａ、インク受理層Ａ上に直接塗設した無機粒子を含有するインク受理層Ｂ、最表層である無機粒子及び親水性バインダーを含有するインク受理層Ｃの少なくとも３層のインク受理層を設けたインクジェット記録材料において、全てのインク受理層にホウ酸またはホウ酸塩を含有せず、インク受理層Ｂに含有する無機粒子の平均二次粒子径が１５０ｎｍ〜１μｍであり、インク受理層Ｂの乾燥塗工量が１〜３ｇ／ｍ２であり、インク受理層Ｂとインク受理層Ａに含有する無機粒子の平均二次粒子径の比が０．０５〜０．１５であり、インク受理層Ｃに含有する無機粒子の平均二次粒子径が５００ｎｍ以下であることを特徴とするインクジェット記録材料により解決した。
【００１３】
該インク受理層Ｂが、含有する無機粒子がアルミナ水和物または合成非晶質シリカであり、該無機粒子に対して１〜１０質量％の親水性バインダーを含有することが好ましい。
【００１４】
該インク受理層Ｂまたはインク受理層Ｃの少なくとも１層が塩基性ポリ水酸化アルミニウムを含有することがより好ましい。
【００１５】
該インク受理層Ｃ表面のＪＩＳ−Ｚ８７４１による７５度鏡面光沢が４０％以上であることが好ましい。
【発明の効果】
【００１６】
本発明のインクジェット記録材料は、インクの吸収性、発色性に優れ、ホウ酸またはホウ酸塩類を用いなくとも亀裂が非常に少ない表面を形成できることで顔料インク適性に優れ、かつ高い表面光沢を有する。
【発明を実施するための最良の形態】
【００１７】
以下、本発明のインクジェット記録材料を詳細に説明する。
【００１８】
本発明者らはインクの吸収性、発色性に優れ、亀裂が非常に少ない表面を形成できることで顔料インク適性に優れ、かつ高い表面光沢が得られる手法、特にホウ酸またはホウ酸塩に代表される架橋剤を使用せずにこれら特性を満たす方法について鋭意検討した結果、吸水性支持体の少なくとも片面に、支持体上に直接塗設した無機粒子及び親水性バインダーを含有するインク受理層Ａ、インク受理層Ａ上に直接塗設した無機粒子を含有するインク受理層Ｂ、最表層である無機粒子及び親水性バインダーを含有するインク受理層Ｃの少なくとも３層のインク受理層を設けたインクジェット記録材料において、インク受理層Ｂに含有する無機粒子の平均二次粒子径を１５０ｎｍ〜１μｍとし、インク受理層Ｂの乾燥塗工量を１〜３ｇ／ｍ２とし、インク受理層Ｂとインク受理層Ａに含有する無機粒子の平均二次粒子径の比を０．０５〜０．１５とし、インク受理層Ｃに含有する無機粒子の平均二次粒子径を５００ｎｍ以下とすることで、インク受理層Ｃ塗被液を塗布した際に該塗被液の過剰な脱水やバインダー成分の浸透を抑制し、ホウ酸またはホウ酸塩類を用いなくとも塗工層最表面の亀裂発生を抑えることができ、結果として顔料インクの吸収性、発色性に優れたインクジェット記録材料を作製できることを見いだした。尚、ここで平均二次粒子径は、レーザー回折・散乱法を用いた粒度分布計により測定される値である。
【００１９】
以下に本発明に係る吸水性支持体について説明する。
【００２０】
本発明で使用される吸水性支持体としては、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプなどの木材パルプと従来公知の顔料を主成分として、バインダーおよびサイズ剤や定着剤、歩留まり向上剤、カチオン化剤、紙力増強剤などの各種添加剤を１種以上用いて混合し、長網抄紙機、円網抄紙機、ツインワイヤー抄紙機などの各種装置で製造された原紙、更に原紙に、澱粉、ポリビニルアルコールなどでのサイズプレスやアンカーコート層を設けた原紙や、それらの上にコート層を設けたアート紙、コート紙、キャストコート紙などの塗工紙も含まれる。この様な原紙および塗工紙に、そのまま本発明に係る塗層を設けても良いし、平坦化をコントロールする目的で、マシンカレンダー、ＴＧカレンダー、ソフトカレンダーなどのカレンダー装置を使用しても良い。
【００２１】
また、吸水性支持体を挟んだインク受理層の反対面には、カール適性を付与するために、バックコート層を塗工することも可能であり、その際の顔料としては、無機或いは有機顔料が使用できるが、特に平板状顔料や加水ハロイサイトが好ましい。
【００２２】
以下に本発明に係る吸水性支持体上に直接塗設されるインク受理層Ａについて説明する。
【００２３】
本発明において、インク受理層Ａに用いられる無機粒子としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、水酸化アルミニウム、リトポン、ゼオライト、加水ハロイサイト、炭酸マグネシウム、水酸化マグネシウムなどの白色無機顔料などを用いることができる。上記の無機粒子の中でも、多孔性粒子が好ましく、多孔性非晶質合成シリカ、多孔性炭酸マグネシウムなどが挙げられ、特に細孔容積の大きい多孔性合成非晶質シリカが好ましい。
【００２４】
本発明において、インク受理層Ａ上にインク受理層Ｂが塗設されることで表面の凹凸が均され、且つ無機粒子間の空隙が調整されることでインク受理層Ｃ表面の亀裂形成を制御できる。よって、インク受理層Ａに使用される無機粒子の平均二次粒子径はインク受理層Ｂに含有される無機粒子との組み合わせによりその効果を最大限に発揮するようにされなければならない。本発明において、インク受理層Ｂとインク受理層Ａに含有される無機粒子の平均二次粒子径の比（インク受理層Ｂに含有される無機粒子の平均二次粒子径／インク受理層Ａに含有される無機粒子の平均二次粒子径）を０．０５〜０．１５とすることで該効果を発揮することが可能となる。好ましくは０．０７５〜０．１２５であり、更に好ましくは０．０７５〜０．１である。
【００２５】
本発明において、インク受理層Ａの乾燥塗工量の範囲は３〜３０ｇ／ｍ２、より好ましくは５〜２０ｇ／ｍ２であり、更に好ましくは７〜１５ｇ／ｍ２であり、インク受理層Ａの乾燥塗工量をこの範囲にすることで表面光沢を低下させずにインク吸収性をより効率的に得ることができ、好ましい。
【００２６】
本発明のインク受理層Ａに用いられる親水性バインダーとしてはポリビニルアルコール、でんぷん及びその変性物、ゼラチン及びそれらの変性物、カゼイン、プルラン、アラビアゴム、カラヤゴム、アルブミン等の天然高分子樹脂またはこれらの誘導体、カチオン変性、シラノール変性等のポリビニルアルコールの変性物、ポリアクリルアミド、ポリビニルピロリドン等のビニルポリマー、ポリエチレンイミン、ポリプロピレングリコール、ポリエチレングリコール、無水マレイン酸またはその共重合体等を挙げられ、単独あるいは併用して用いることができる。また、これらの親水性バインダーの配合量の総和は、該無機粒子の総和に対して、５〜５０質量％であることが好ましく、特に１５〜４５質量％であることが好ましい。
【００２７】
該インク受理層Ａには、親水性バインダー以外にエマルジョンまたはラテックスを含有することが好ましい。用いられるエマルジョンまたはラテックスとしては、例えば、スチレン−ブタジエン共重合体、メチルメタクリレート−ブタジエン共重合体などの共役ジエン系共重合体ラテックス、アクリル酸エステル及びメタクリル酸エステルの重合体または共重合体などのアクリル系共重合体、エチレン−酢酸ビニル共重合体などのビニル系共重合体、あるいはこれらの各種共重合体のカルボキシ基などの官能基含有単量体による官能基変性共重合体、メラミン樹脂、尿素樹脂などの熱硬化合成樹脂、ポリウレタン樹脂、不飽和ポリエステル樹脂、塩化ビニル−酢酸ビニルコポリマー、ポリビニルブチラール、アルキッド樹脂等のエマルジョンが挙げられ、これらを１種以上使用できる。
【００２８】
該インク受理層Ａに使用されるエマルジョンまたはラテックスの配合量としては、無機粒子の総和に対して、５〜４０質量％、好ましくは、１０〜３５質量％である。
【００２９】
該インク受理層Ａには、カチオン性化合物を含有せしめることができる。適用されるカチオン性化合物としては，モノマー、オリゴマー、ポリマーのいずれであっても構わない。ポリマーとしては、ポリアルキレンポリアミド；ポリアルキレンポリ尿素；ポリアミドポリ尿素；ポリアミノエポキシ樹脂；或いはこれらとアルデヒドとの反応生成物やアルキル化剤との反応生成物；エチレンイミンの開環重合物；カチオン性ビニルポリマーの単独重合物或いは他の重合性モノマーとの共重合物；Ｎ−ビニルアミド系モノマーの単独重合物或いは他の重合性モノマーとの共重合物；活性水素を有するポリマーに、アンモニア、１級アミン、２級アミンとホルムアルデヒドを反応させたマンニッヒ反応物；活性水素を有するポリマーとカチオン化剤との反応物；活性水素を有するポリマーとアンモニア、アミン類、エピハロヒドリンとの反応物；キチンを加水分解したキトサン；活性水素を有するポリマーと上述のポリマーのいずれかを、アルデヒド、エピハロヒドリン、ポリイソシアネート等の架橋剤を用いて反応させた共重合物等が例示できる。これらカチオン性化合物は単独または二種以上を組み合わせて用いても良い。
【００３０】
次に本発明に係るインク受理層Ｂについて説明する。
【００３１】
本発明において、インク受理層Ｂはインク受理層Ａ上に塗設されることで、インク受理層Ａの表面の凹凸を均し、且つ無機粒子間の空隙を均一で微細なものとすることで、インク受理層Ｃの塗被液が塗布された際の水あるいはバインダー成分の浸透を均一に調整し、塗膜厚みの不均一性を軽減することで乾燥による歪みを抑制する効果を有している。よって、その効果を最大限に発揮するためには、インク受理層Ａ表面の平滑性向上と無機粒子間空隙調整を効率よく行う必要がある。本発明者らがインク受理層Ｂについて鋭意検討した結果、インク受理層Ｂに含有せしめる無機粒子の平均二次粒子径を１５０ｎｍ〜１μｍの範囲とすることで、インク受理層Ａ表面の改質が効率よく行われることを見いだした。更に該無機粒子の平均二次粒子径が３００ｎｍ〜６００ｎｍであると該効果を更に高めることができるためより好ましい。ここで、該無機粒子の平均二次粒子径が１５０ｎｍ未満であると、インク受理層Ａ表面の無機粒子間空隙にインク受理層Ｂの無機粒子が落ち込み、空隙が塞がれてしまうため、インク吸収性の低下や表面亀裂の発生を助長する。また平均二次粒子径が１μｍを超えると、表面の平滑性が低下するため、インク受理層Ｃの歪みが助長され、表面亀裂が発生しやすくなり、また、表面光沢も低下する。
【００３２】
本発明において、インク受理層Ｂに用いられる無機粒子としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、水酸化アルミニウム、リトポン、ゼオライト、加水ハロイサイト、炭酸マグネシウム、水酸化マグネシウム、アルミナ水和物などの白色無機顔料などを用いることができる。上記の無機粒子の中でもインク吸収性が良好で、低屈折率を有する粒子であるアルミナ水和物または合成非晶質シリカが好ましい。
【００３３】
本発明において、インク受理層Ｂの乾燥塗工量の範囲は１〜３ｇ／ｍ２であり、更には１〜２ｇ／ｍ２であることが好ましい。該塗工量の範囲は、インク受理層Ａの表面改質を行うためにのみ必要なものである。ここで乾燥塗工量が３ｇ／ｍ２を越えると、インク受理層Ｂの固有特性が発現してしまい、インク受理層Ａとの組み合わせによる相乗効果が崩れてしまう。よってインク吸収性の低下や、特にインク受理層Ｃの塗被液の水あるいはバインダー成分の浸透挙動が変化することにより、表面亀裂が制御できなくなる。また、塗工量が１ｇ／ｍ２を下回ると、インク受理層Ａ表面を十分に被覆できなくなることで表面改質効果が低くなり、表面亀裂の制御が困難となる。
【００３４】
本発明のインク受理層Ｂにはバインダー成分を含まなくても構わないが、親水性バインダーを含有することが好ましい。該インク受理層に用いられる親水性バインダーとしてはポリビニルアルコール、でんぷん及びその変性物、ゼラチン及びそれらの変性物、カゼイン、プルラン、アラビアゴム、カラヤゴム、アルブミン等の天然高分子樹脂またはこれらの誘導体、カチオン変性、シラノール変性等のポリビニルアルコールの変性物、ポリアクリルアミド、ポリビニルピロリドン等のビニルポリマー、ポリエチレンイミン、ポリプロピレングリコール、ポリエチレングリコール、無水マレイン酸またはその共重合体等を挙げられ、単独あるいは併用して用いることができる。また、これらの親水性バインダーの配合量の総和は、該無機粒子に対して１〜１０質量％であることが好ましく、特に３〜７．５質量％であることが好ましい。
【００３５】
本発明のインク受理層Ｂには、その他の添加剤として、カチオン系染料定着剤、顔料分散剤、増粘剤、流動性改良剤、粘度安定剤、ｐＨ調整剤、界面活性剤、消泡剤、抑泡剤、離型剤、発泡剤、浸透剤、着色染料、着色顔料、蛍光増白剤、紫外線吸収剤、酸化防止剤、レベリング剤、防腐剤、防バイ剤、耐水化剤、湿潤紙力増強剤、乾燥紙力増強剤などを本発明の目的を害しない範囲で適宜添加することもできる。
【００３６】
次に本発明に係るインク受理層Ｃについて説明する。
【００３７】
該インク受理層Ｃに用いられる無機粒子は、平均二次粒子径が５００ｎｍ以下である。これら無機粒子の配合量はインク受理層Ｃの乾燥固形分の８０質量％以上であることが好ましい。用いられる無機粒子としては、例えば、特開平１−９７６７８号公報、同２−２７５５１０号公報、同３−２８１３８３号公報、同３−２８５８１４号公報、同３−２８５８１５号公報、同４−９２１８３号公報、同４−２６７１８０号公報、同４−２７５９１７号公報などに開示されている擬ベーマイトゾルなどのアルミナ水和物、特開平８−７２３８７公報などに記載されている気相法アルミナ、特開昭６０−２１９０８３号公報、同６１−１９３８９号公報、同６１−１８８１８３号公報、同６３−１７８０７４号公報、特開平５−５１４７０号公報などに記載されているようなコロイダルシリカ、特公平４−１９０３７号公報、特開昭６２−２８６７８７号公報に記載されているようなシリカ／アルミナハイブリッドゾル、特開平１０−１１９４２３号公報、特開平１０−２１７６０１号公報に記載されているような、気相法シリカを高速ホモジナイザーで分散したようなシリカゾル、平均二次粒径５００ｎｍ未満に粉砕した湿式シリカ、その他にもヘクタイト、モンモリロナイトなどのスメクタイト粘土（特開平７−８１２１０号公報）、ジルコニアゾル、クロミアゾル、イットリアゾル、セリアゾル、酸化鉄ゾル、ジルコンゾル、酸化アルミニウムゾル、酸化アンチモンゾルなどを代表的なものとして挙げることができる。
【００３８】
上記の無機粒子の中でも特にアルミナ水和物がより好ましい。アルミナ水和物を用いると、該インク受理層表面の光沢低下が起こり難く、高い表面光沢を得ることができるばかりでなく、顔料インクの受理／定着性にも優れる。
【００３９】
本発明に用いられるアルミナ水和物は、一般式Ａｌ２Ｏ３・ｎＨ２Ｏにより表すことができる。アルミナ水和物は組成や結晶形態の違いにより、ジプサイト、バイアライト、ノルストランダイト、ベーマイト、ベーマイトゲル（擬ベーマイト）、ジアスポア、無定形非晶質等に分類される。中でも、上記の式中、ｎの値が１である場合はベーマイト構造のアルミナ水和物を表し、ｎが１を越え３未満である場合は擬ベーマイト構造のアルミナ水和物を表し、ｎが３以上では非晶質構造のアルミナ水和物を表す。特に、本発明に好ましいアルミナ水和物は、少なくともｎが１を越え３未満の擬ベーマイト構造のアルミナ水和物である。
【００４０】
また、アルミナ水和物の分散液を安定化させるために、通常は種々の酸類が分散液に添加される。このような酸類としては、硝酸、塩酸、臭化水素酸、酢酸、蟻酸、塩化第二鉄、塩化アルミニウム等を挙げることができるが、本発明はこれらに限定されるものではない。
【００４１】
本発明に用いられるアルミナ水和物の形状は、平板状、繊維状、針状、球状、棒状等のいずれでもよく、インク吸収性の観点から好ましい形状は平板状である。平板状のアルミナ水和物は、平均アスペクト比３〜８であり、好ましくは平均アスペクト比が３〜６である。アスペクト比は、粒子の「厚さ」に対する「直径」の比で表される。ここで粒子の直径とは、アルミナ水和物を電子顕微鏡で観察したときの粒子の投影面積に等しい円の直径を表す。
【００４２】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００４３】
アルコキシドからアルミナ水和物を得る方法としては、特開昭５７−８８０７４号公報、同６２−５６３２１号公報、特開平４−２７５９１７号公報、同６−６４９１８号公報、同７−１０５３５号公報、同７−２６７６３３号公報、米国特許第２，６５６，３２１号明細書等にアルミニウムアルコキシドを加水分解する方法として開示されている。これらのアルミニウムアルコキシドとしてはイソプロポキシド、２−ブトキシド等が挙げられる。
【００４４】
本発明で使用するアルミナ水和物において平均一次粒子径が３ｎｍ〜４０ｎｍのアルミナ水和物が好ましい。特に好ましい平均一次粒子径は５ｎｍ〜３０ｎｍのものである。またこれらが凝集した平均二次粒子径としては、５０ｎｍ〜３００ｎｍにするのが好ましい。
【００４５】
本発明のインク受理層Ｃに用いられる親水性バインダーとしてはシラノール変性等の変性物を含むポリビニルアルコール、でんぷん及びその変性物、ゼラチン及びそれらの変性物、カゼイン、プルラン、アラビアゴム、カラヤゴム、アルブミン等の天然高分子樹脂またはこれらの誘導体、ポリアクリルアミド、ポリビニルピロリドン等のビニルポリマー、ポリエチレンイミン、ポリプロピレングリコール、ポリエチレングリコール、無水マレイン酸またはその共重合体等を挙げられ、単独あるいは併用して用いることができるが、本発明はこれらに限定されるものではない。また、これらの親水性バインダーの配合量の総和は、無機粒子の総和に対して、４〜２５質量％であることが好ましく、特に６〜２０質量％であることが好ましい。
【００４６】
特に、本発明のインク受理層Ｃに用いられる親水性バインダーとしては、接着力の点から、ポリビニルアルコール、またはシリル変性ポリビニルアルコールなどのポリビニルアルコール誘導体が好ましい。無機粒子との混合性、塗液粘度の調整、及び成膜性等の点で重合度２０００以上、ケン化度が８８％以上９６％未満のポリビニルアルコールが特に好ましい。
【００４７】
本発明において、該インク受理層Ｃの乾燥塗工量は４〜２０ｇ／ｍ２の範囲が好ましい。インク吸収性及び光沢発現の点において、特に６〜１５ｇ／ｍ２の範囲がより好ましい。
【００４８】
本発明において、インク受理層を塗工、乾燥後、平坦化や透気抵抗度をコントロールしたり、表面光沢をさらに高めたりする目的で、カレンダー処理により、平滑化しても良い。その際のカレンダー処理装置としては、グロスカレンダー、スーパーカレンダー、ソフトカレンダーなどが挙げられる。また、公知のキャストコート法を用いて光沢面を形成することができる。
【００４９】
本発明において、インクの吸収性、表面光沢度を向上させ、顔料インクの定着性を向上させるために、インク受理層ＢまたはＣの少なくともいずれか一方に塩基性ポリ水酸化アルミニウムを添加することが好ましい。
【００５０】
塩基性ポリ水酸化アルミニウム化合物とは、主成分が下記の一般式１、２又は３で示され、例えば［Ａｌ６（ＯＨ）１５］３＋、［Ａｌ８（ＯＨ）２０］４＋、［Ａｌ１３（ＯＨ）３４］５＋、［Ａｌ２１（ＯＨ）６０］３＋、等のような塩基性で高分子の多核縮合イオンを安定に含んでいる水溶性のポリ水酸化アルミニウムである。
【００５１】
［Ａｌ２（ＯＨ）ｎＣｌ６−ｎ］ｍ  ただし、０＜ｎ＜６      …  一般式１
［Ａｌ（ＯＨ）３］ｎＡｌＣｌ３                          …  一般式２
Ａｌｎ（ＯＨ）ｍＣｌ(３ｎ−ｍ)    ただし、０＜ｍ＜３ｎ  …  一般式３
【００５２】
これらのものは多木化学（株）よりポリ塩化アルミニウム（ＰＡＣ）の名で、浅田化学（株）よりポリ水酸化アルミニウム（Ｐａｈｏ）の名で、また、（株）理研グリーンよりピュラケムＷＴの名で、各種グレードの物が容易に入手できる。
【００５３】
本発明において、塩基性ポリ水酸化アルミニウムのインク受理層中の含有量は、該インク受理層中の無機粒子に対して好ましくは１〜１０質量％、より好ましくは３〜７質量％である。
【００５４】
更に、本発明のインク受理層Ｃには、その他の添加剤として、カチオン系染料定着剤、顔料分散剤、増粘剤、流動性改良剤、粘度安定剤、ｐＨ調整剤、界面活性剤、消泡剤、抑泡剤、離型剤、発泡剤、浸透剤、着色染料、着色顔料、蛍光増白剤、紫外線吸収剤、酸化防止剤、レベリング剤、防腐剤、防バイ剤、耐水化剤、湿潤紙力増強剤、乾燥紙力増強剤などを本発明の目的を害しない範囲で適宜添加することもできる。
【００５５】
本発明において、インク受理層Ａ、ＢおよびＣは、各インク受理層の塗被液を吸水性支持体上にそれぞれ順次塗工、乾燥して設ける。
【００５６】
本発明において各インク受理層を設ける際の塗工方法は特に限定されず、公知の塗工方法を用いることができる。例えば、エアーナイフコーター、カーテンコーター、スライドリップコーター、ダイコーター、ブレードコーター、ゲートロールコーター、バーコーター、ロッドコーター、ロールコーター、ビルブレードコーター、ショートドエルブレードコーター、サイズプレスなどの各種装置により塗工することができる。
【００５７】
本発明において、塗液塗工後の乾燥方法は特に限定されず、公知の乾燥方法を用いることができるが、特に熱風を吹きつける方法、赤外線を照射する方法など、加熱により乾燥する方法は生産性が良く好ましく用いられる。
【００５８】
実施例
以下に本発明について実施例を挙げて説明するが、本発明はこれらの例に限定されるものではない。また、実施例において示す「部」及び「％」は特に明示しない限り質量部及び質量％を示す。なお、ここで示す無機粒子の平均二次粒子径はレーザー回折・散乱法を用いた粒度分布計により測定された値である。
【００５９】
（吸水性支持体の作製）
濾水度４５０ｍｌＣＳＦのＬＢＫＰ７０部、濾水度４５０ｍｌＣＳＦのＮＢＫＰ３０部から成る木材パルプ１００部、軽質炭酸カルシウム／重質炭酸カルシウム／タルクの比率が３０／３５／３５の顔料５部、市販アルキルケテンダイマー０．１部、市販カチオン系アクリルアミド０．０３部、市販カチオン化澱粉１．０部、硫酸バンド０．５部を水に添加してスラリーを調製後、長網抄紙機を用いて坪量１０５ｇ／ｍ２で抄造し、吸水性支持体を得た。
【００６０】
（インク受理層Ａ用塗被液１の作製）
合成非晶質シリカ（平均二次粒子径４μｍ）１００部をホモジナイザーを用いて水５００部に分散し、これに固形分濃度１０％のシラノール変性ポリビニルアルコール（完全鹸化、重合度１７００）水溶液３５０部、固形分濃度５５％エチレン−酢酸ビニルエマルジョン２７．３部を混合し、固形分濃度１５．３％のインク受理層Ａ用塗被液１を調製した。
【００６１】
（インク受理層Ｂ用塗被液１の作製）
固形分濃度２０％の合成非晶質シリカ分散液（サイロジェット７０３Ａ；グレースデビソン社製、平均二次粒子径３００ｎｍ）５００部に固形分濃度１０％のポリビニルアルコール（部分鹸化、重合度１７００）を５０部混合し、更に水を添加して固形分濃度５％に調整し、インク受理層Ｂ用塗被液１を得た。
【００６２】
（インク受理層Ｃ用塗被液１）
濃度６０％の硝酸１．７部を水３０２．３部に混合し、その中にアルミナ水和物（ＨＰ１４；サソール社製、平均二次粒子径１７０ｎｍ）１００部を分散した液に、固形分濃度８％のポリビニルアルコール（部分鹸化、重合度３５００）１００部を混合し、更に水を添加して固形分濃度２１％のインク受理層Ｃ用塗被液１を調製した。
【実施例１】
【００６３】
上記吸水性支持体上に、インク受理層Ａ用塗被液１を乾燥固形分で１２ｇ／ｍ２となるように塗布、乾燥し、その上にインク受理層Ｂ用塗被液１を乾燥固形分で１．５ｇ／ｍ２となるように塗布、乾燥した。更にその上にインク受理層Ｃ用塗被液１を乾燥固形分で１０ｇ／ｍ２となるように塗布、乾燥後、スーパーカレンダー処理を行い、実施例１のインクジェット記録材料を得た。
【実施例２】
【００６４】
実施例１のインク受理層Ｂ塗被液１を下記インク受理層Ｂ用塗被液２に変更した以外は実施例１と同様にして実施例２のインクジェット記録材料を得た。
【００６５】
（インク受理層Ｂ用塗被液２）
濃度６０％の硝酸１．７部を水３０２．３部に混合し、その中にアルミナ水和物（ＨＰ２２；サソール社製、平均二次粒子径２３０ｎｍ）１００部を分散した後に、固形分濃度１０％のポリビニルアルコール（部分鹸化、重合度１７００）を５０部混合し、更に水を添加して固形分濃度５％に調整し、インク受理層Ｂ用塗被液２を得た。
【実施例３】
【００６６】
実施例１のインク受理層Ｂ塗被液１を下記のインク受理層Ｂ塗被液３に変更した以外は実施例１と同様にして実施例３のインクジェット記録材料を得た。
【００６７】
（インク受理層Ｂ用塗被液３）
水２４０部に、沈降法シリカ（平均二次粒子径６μｍ）１００部を添加し、のこぎり歯状ブレード型分散機を使用して予備分散液を作製した。得られた予備分散液をビーズミルで処理して、固形分濃度２９．４％のシリカ分散液（平均二次粒子径６００ｎｍ）を得た後に、固形分濃度１０％のポリビニルアルコール（部分鹸化、重合度１７００）を５０部混合し、更に水を添加して固形分濃度５％に調整し、インク受理層Ｂ用塗被液３を得た。
【実施例４】
【００６８】
実施例１のインク受理層Ａ用塗被液１の無機粒子を平均二次粒子径３μｍの合成非晶質シリカに変更したインク受理層Ａ用塗被液２とした以外は実施例１と同様にして実施例４のインクジェット記録材料を得た。
【実施例５】
【００６９】
実施例４のインク受理層Ｂ用塗被液１を下記インク受理層Ｂ用塗被液４に変更した以外は実施例４と同様にして実施例５のインクジェット記録材料を得た。
【００７０】
（インク受理層Ｂ用塗被液４）
濃度６０％の硝酸１．７部を水３０２．３部に混合し、その中にアルミナ水和物（ＤＩＳＰＥＲＡＬ  ＨＰ１４；サソール社製、平均二次粒子径１７０ｎｍ）１００部を分散した後に、固形分濃度１０％のポリビニルアルコール（部分鹸化、重合度１７００）を５０部混合し、更に水を添加して固形分濃度５％に調整し、インク受理層Ｂ用塗被液４を得た。
【実施例６】
【００７１】
実施例１のインク受理層Ａ用塗被液１の無機粒子を平均二次粒子径８μｍの合成非晶質シリカに変更したインク受理層Ａ用塗被液３とし、且つインク受理層Ｂ用塗被液１の無機粒子分散液を平均二次粒子径１μｍの固形分濃度２０％の合成非晶質シリカ分散液（サイロジェット７１０Ａ：グレースデビソン社製）に変更したインク受理層Ｂ用塗被液５とした以外は実施例１と同様にして実施例６のインクジェット記録材料を得た。
【実施例７】
【００７２】
実施例１のインク受理層Ｂ用塗被液１の塗工量を乾燥固形分で１ｇ／ｍ２とした以外は実施例１と同様にして実施例８のインクジェット記録材料を得た。
【実施例８】
【００７３】
実施例１のインク受理層Ｂ用塗被液１の塗工量を乾燥固形分で３ｇ／ｍ２とした以外は実施例１と同様にして実施例７のインクジェット記録材料を得た。
【実施例９】
【００７４】
実施例１のインク受理層Ｂ用塗被液１を下記のインク受理層Ｂ用塗被液６に変更した以外は実施例１と同様にして実施例９のインクジェット記録材料を得た。
【００７５】
（インク受理層Ｂ用塗被液６）
水１００部に固形分濃度４０％のポリアクリル酸ナトリウム（アロンＴ−４０：東亞合成株式会社製）０．２５部、平均二次粒子径３５０ｎｍの炭酸カルシウム（タマパール２２２Ｈ；奥多摩工業株式会社製）を１００部添加し分散した後に、固形分濃度１０％のポリビニルアルコール（部分鹸化、重合度１７００）を３０部混合し、更に水を添加して固形分濃度５％に調整し、インク受理層Ｂ用塗被液６を得た。
【実施例１０】
【００７６】
実施例１のインク受理層Ｃ用塗被液１の無機粒子を平均二次粒子径２８０ｎｍのアルミナ水和物（ＤＩＳＰＥＲＡＬ  ＨＰ３０；サソール社製）に変更し、インク受理層Ｃ用塗被液２とした以外は実施例１と同様にして実施例１０のインクジェット記録材料を得た。
【実施例１１】
【００７７】
実施例１のインク受理層Ｃ用塗被液１を下記のインク受理層Ｃ用塗被液３に変更した以外は実施例１と同様にして実施例１１のインクジェット記録材料を得た。
【００７８】
（インク受理層Ｃ用塗被液３）
水４００部に、固形分濃度５０％のジメチルジアリルアンモニウムクロライドホモポリマー（分子量９，０００）８部、気相法シリカ（平均一次粒子径２０ｎｍ）１００部を添加し、のこぎり歯状ブレード型分散機を使用して予備分散液を作製した。得られた予備分散液を高圧ホモジナイザーで処理して、固形分濃度２０．５％のシリカ分散液（平均二次粒子径５００ｎｍ）を得た後、固形分濃度８％のポリビニルアルコール（部分鹸化、平均重合度３５００）２５０部を混合し、更に水を添加して固形分濃度１５．０％に調整し、インク受理層Ｃ用塗被液３を得た。
【実施例１２】
【００７９】
実施例１のインク受理層Ｂ用塗被液１を、ポリビニルアルコールを添加しないインク受理層Ｂ用塗被液７とした以外は実施例１と同様にして実施例１２のインクジェット記録材料を得た。
【実施例１３】
【００８０】
実施例１のインク受理層Ｂ用塗被液１に固形分濃度２５％の塩基性ポリ塩化アルミニウム１２部を添加し、インク受理層Ｂ用塗被液８とした以外は実施例１と同様にして実施例１３のインクジェット記録材料を得た。
【実施例１４】
【００８１】
実施例１のインク受理層Ｃ用塗被液１に固形分濃度２５％の塩基性ポリ塩化アルミニウム２０部を添加し、インク受理層Ｃ用塗被液４とした以外は実施例１と同様にして実施例１４のインクジェット記録材料を得た。
【００８２】
＜比較例１＞
実施例１のインク受理層Ｂ用塗被液１を下記のインク受理層Ｂ用塗被液９とした以外は実施例１と同様にして比較例１のインクジェット記録材料を得た。
【００８３】
（インク受理層Ｂ用塗被液９）
固形分濃度４０％のコロイダルシリカ（スノーテックスＯＬ４０：日産化学工業株式会社製、平均一次粒子径４０ｎｍ）２５０部に固形分濃度１０％のポリビニルアルコール（部分鹸化、重合度１７００）３０部を混合し、更に水を添加し固形分濃度５％に調整し、インク受理層Ｂ用塗被液９を得た。
【００８４】
＜比較例２＞
実施例１のインク受理層Ｂ用塗被液１をインク受理層Ｂ用塗被液４に変更した以外は実施例１と同様にして比較例２のインクジェット記録材料を得た。
【００８５】
＜比較例３＞
実施例３のインク受理層Ａ用塗被液１をインク受理層Ａ用塗被液２に変更した以外は実施例３と同様にして比較例３のインクジェット記録材料を得た。
【００８６】
＜比較例４＞
実施例１において、インク受理層Ｂを塗設せず、インク受理層Ａ上に直接インク受理層Ｃを塗設し、比較例４のインクジェット記録材料を得た。
【００８７】
＜比較例５＞
実施例１のインク受理層Ｂ用塗被液１の塗工量を０．７ｇ／ｍ２とした以外は実施例１と同様にして比較例５のインクジェット記録材料を得た。
【００８８】
＜比較例６＞
実施例１のインク受理層Ｂ用塗被液１の塗工量を３．５ｇ／ｍ２とした以外は実施例１と同様にして比較例６のインクジェット記録材料を得た。
【００８９】
＜比較例７＞
実施例１のインク受理層Ｃ用塗被液１を下記インク受理層Ｃ用塗被液５に変更した以外は実施例１と同様にして比較例７のインクジェット記録材料を得た。
【００９０】
（インク受理層Ｃ用塗被液４）
水２４０部に、沈降法シリカ（平均二次粒子径６μｍ）１００部を添加し、のこぎり歯状ブレード型分散機を使用して予備分散液を作製した。得られた予備分散液をビーズミルで処理して、固形分濃度２９．４％のシリカ分散液（平均二次粒子径６００ｎｍ）を得た後に、固形分濃度８％のポリビニルアルコール（部分鹸化、重合度３５００）１００部を混合し、更に水を添加して固形分濃度２１％のインク受理層Ｃ用塗被液５を調製した。
【００９１】
＜比較例８＞
実施例１のインク受理層Ｂ用塗被液１を固形分濃度４％のホウ酸水溶液に変更した以外は実施例１と同様にして比較例８のインクジェット記録材料を得た。
【００９２】
上記のようにして作製した各種サンプルについて、表面光沢、インク吸収性、表面亀裂、塗工層の折り割れ強度を以下のようにして評価した。その結果を表１に示す。
【００９３】
＜表面光沢＞
各サンプルの白紙部分においてＪＩＳ−Ｚ８７４１に従って７５度鏡面光沢度を測定した。
【００９４】
＜インク吸収性評価＞
セイコーエプソン（株）製顔料インクプリンタ「ＰＸ−９０００（プリンタ設定：ＭＣ光沢紙、きれい」で、インクジェット記録材料にブラック、シアン、マゼンタ、イエローの各単色及び、ブラックインクを除く他の３色インクでの２重色（レッド、グリーン、ブルー）の計７色のベタパターンを、２ｃｍ×２ｃｍ四方で横一列に隙間なく並べて記録するという方法で、ベタ印字を行った。印字部の各色ベタ部及び境界部について目視評価で判定した。
Ａ：各色ベタ部分にムラがなく、境界を接する各色がすっきりとした線で分けられており、一方の色が他方の色の側へ滲み出していない。
Ｂ：各色ベタ部分にムラがなく、各色の境界がはっきりした線ではないが識別でき、一方の色が他方の色の側へ滲み出していない。
Ｃ：２重色のいずれかのベタ部分に若干のムラがあるが、各色の境界がはっきりした線ではないが識別でき、一方の色が他方の色の側へ滲み出していない。
Ｄ：ベタ部分にムラがあり、各色の境界がぼやけており、一方の色が他方の色の側へ若干はみ出している。
Ｅ：各色の境界がわからず、隣接色への滲み出しが大きい。
ここで、Ａ、Ｂがインク吸収性として良好であり、Ｃが実用限度、Ｄ、Ｅが使用不可能なレベルである。
【００９５】
＜発色性評価＞
セイコーエプソン（株）製顔料インクプリンタ「ＰＸ−９０００（プリンタ設定：ＭＣ光沢紙、きれい）」で、インクジェット記録材料にブラック、シアン、マゼンタ、イエローの各単色及び、ブラックインクを除く他の３色インクでの２重色（レッド、グリーン、ブルー）の計７色のベタパターンを、２ｃｍ×２ｃｍ四方で横一列に隙間なく並べて記録するという方法で、ベタ印字を行った。印字部の各色ベタ部の発色性について目視評価で判定した。
Ａ：各色ベタ部に発色ムラがなく、鮮やかに発色している。
Ｂ：各色とも鮮やかに発色しているが、２重色部に若干発色ムラが見られる。
Ｃ：各単色部は発色ムラもなく良好であるが、２重色部は若干発色性が低めである。
Ｄ：各色部に発色ムラが認められ、発色性も低めである。
ここで、Ａ、Ｂがインク吸収性として良好であり、Ｃが実用限度、Ｄが使用不可能なレベルである。
【００９６】
＜表面亀裂評価＞
各白紙サンプル表面を光学顕微鏡（倍率：２００倍）で観察し、目視で判定した。
Ａ：表面に亀裂は全く見られず、非常に良好。
Ｂ：表面に小さな三つ又の亀裂が若干確認される。
Ｃ：表面に三つ又の亀裂が確認される。
Ｄ：表面に区画化された亀裂が確認される。
Ｅ：表面に区画化された、幅の広い亀裂が確認される。
ここで、Ａ、Ｂが良好であり、Ｃが実用限度、Ｄ、Ｅが使用不可能なレベルである。
【００９７】
＜折り割れ評価＞
各白紙サンプルを、吸水性支持体繊維の流れ方向に対して垂直方向で折り曲げた際のインク受理層Ｃ表面の状態を観察し、目視にて判定した。
Ａ：折り曲げた部分に割れや塗層の欠落が全くなく、非常に良好。
Ｂ：折り曲げた部分の割れがほとんどなく、良好。
Ｃ：折り曲げた部分の塗層の欠落は発生しないものの、割れが観察される。
Ｄ：折り曲げた部分に塗層の割れが顕著に観察され、塗層の欠落が発生。
ここで、Ａ、Ｂが折り割れ強度として良好であり、Ｃが実用限度、Ｄが使用不可能なレベルである。
【００９８】
【表１】
2006272856.tif 000002
【００９９】
表１中、実施例１〜１４に示すように、吸水性支持体の少なくとも片面に、支持体上に直接塗設した無機粒子及び親水性バインダーを含有するインク受理層Ａ、インク受理層Ａ上に直接塗設した無機粒子を含有するインク受理層Ｂ、最表層である無機粒子及び親水性バインダーを含有するインク受理層Ｃの少なくとも３層のインク受理層を設けたインクジェット記録材料において、全てのインク受理層にホウ酸またはホウ酸塩を含有せず、インク受理層Ｂに含有する無機粒子の平均二次粒子径が１５０ｎｍ〜１μｍであり、インク受理層Ｂの乾燥塗工量が１〜３ｇ／ｍ２であり、インク受理層Ｂとインク受理層Ａに含有する無機粒子の平均二次粒子径の比が０．０５〜０．１５であり、インク受理層Ｃに含有する無機粒子の平均二次粒子径が５００ｎｍ以下とすることで、インクの吸収性、発色性に優れ、ホウ酸またはホウ酸塩を用いなくとも亀裂が非常に少ない表面を形成できることで顔料インク適性に優れ、高い表面光沢を兼ね備えたインクジェット記録材料を得ることができた。
【０１００】
特にインク受理層Ｂとインク受理層Ａの無機粒子の平均二次粒子径の比が０．０７５〜０．１であり、インク受理層Ｂの塗工量が１〜２ｇ／ｍ２で、且つインク受理層Ｂに含有される無機粒子がアルミナ水和物または合成非晶質シリカである実施例１、４、１０〜１４においては、表面亀裂の発生も非常に少なく、良好なインク吸収性と発色性を得ることができた。
【０１０１】
インク受理層Ｂに含有される無機粒子の粒子径が非常に小さい比較例１は、インク受理層Ａ中に該無機粒子が落ち込み、インク吸収性が阻害されてしまう。インク受理層Ｂとインク受理層Ａの無機粒子の平均二次粒子径の比が特定の範囲外にある比較例２および３、インク受理層Ｂを塗設しない比較例４、インク受理層Ｂの塗工量が特定範囲外である比較例５および６は、表面の亀裂が制御できず、発色性の低下を招く。インク受理層Ｃの無機粒子の平均二次粒子径が５００ｎｍを超える比較例７は、表面光沢が著しく低下する。インク受理層Ｂの代わりにホウ酸を塗布した比較例８は、良好な表面を形成し、インク吸収性や発色性も良好であるが、架橋剤の影響で塗工層が堅くなり、折り割れ適性が悪化する。